Brevet FR2901561A1 — publié le 20071130

1) Les systèmes d'application surfacique comme : - la dépose par pistolage, au trempé, par pulvérisation, au rideau, par enduction, par foulardage, à l'autoclave, par teinture et application de revêtements divers photoluminescents ; les technologies d'impression mettant en oeuvre des effets photoluminescents sous forme d'encres ou 5 autres, comme par exemple la sérigraphie, la tampographie, l'héliographie, la flexographie, l'offset, le transfert à chaud, ... les techniques fond de moule , les systèmes de transfert, les applications de films photoluminescents en surface de pièce, les inserts (placés en fond de moule ou autres),... 2) Les systèmes permettant d'intégrer dans la masse ou dans certaines matières des substances 10 photoluminescentes, les dispersions de pigments photoluminescents au sein de la matière, dans le fil textile, l'utilisation de compounds photoluminescents, les systèmes de transformation des polymères chargés de substances photoluminescentes : injection, multi injection, surmoulage, injection soufflage, les techniques d'inserts, de thermoformage, d'extrusion, d'extrusion soufflage de coextrusion, ... La mise en oeuvre de substances photoluminescentes classiques au travers de tels systèmes, 15 dégrade assez fortement la vision jour du produit traité et modifie l'aspect initial de la surface. L'introduction de substances photoluminescentes classiques implique un changement d'aspect qui est souvent peu valorisant la journée du fait de la couleur couvrante ou semi couvrante de la substance photoluminescente. La vision nuit du produit est limitée dans le cas de mise en oeuvre des substances 20 photoluminescentes classiques. Elle n'est plus représentative de l'aspect initial de la pièce et présente un aspect relativement uniforme du fait de la couleur couvrante ou semi couvrante de la substance photoluminescente. Afin de faciliter la compréhension, nous utiliserons les définitions suivantes applicables au texte 25 ci-dessous : Photoluminescence : phénomène de luminescence, qui consiste pour une substance, à absorber une radiation et à la restituer sous une longueur d'onde différente. Excitation : tout type d'action permettant aux particules photo luminescentes de se charger afin qu'elles puissent réémettre. L'excitation peut être, sans être limitée à ces exemples, une exposition à la 30 lumière et/ou à un champ électrique et/ou magnétique... selon les caractéristiques de la substance photoluminescente. Active : Les particules photoluminescentes se chargent et deviennent actives lorsqu'elles sont excitées, c'est-à-dire qu'elles sont capable de restituer une ou des radiations. Ce phénomène, dans le cadre de la présente invention, du fait de la faible granulométrie et de la transparence de la matrice (qualité 35 optique) se produit non seulement en surface, mais également au sein du revêtement ou de la solution, et, des réémissions sont possibles selon une ou plusieurs longueurs d'ondes. Revêtements, solutions, matières optiques transparents et photoluminescents, objets de la présente demande, caractérisent toutes sortes de revêtements, de solutions ou de matière, quelqu'en soient leur 2901561 -3- nature chimique ou physique, qu'ils soient solides, liquides ou gazeux et quelque'en soient les conditions d'obtention, de transformation ou d'application. Le revêtement ou la solution ou la matière après mis en oeuvre, se présente sous forme d'une substance à la fois transparente ou translucide et photoluminescente. Le revêtement ou la solution ou la matière peut comprendre une ou plusieurs couches, chaque couche peut contenir une ou des substances photoluminescentes, les substances pouvant réémettre une ou plusieurs longueurs d'ondes. Le revêtement ou la solution ou la matière peut être doté de particularités physique et/ou chimique destinés par exemple à créer ou renforcer des effets spéciaux et/ou apte à générer des effets complémentaires comme par exemple, sans être limitatif, l'utilisation de produits dopants et/ou réfléchissant et/ou agissant comme catalyseur (billes de verre, silice, particules métalliques, nacrées ...). Le revêtement ou la solution ou la matière peut contenir des effets complémentaires comme par exemple du type photoréflechissant, fluorescent, phosphorescent, électroluminescent.... Le revêtement ou la solution ou la matière peut également être juxtaposé à une surface opaque disposant de ce type d'effets complémentaires. Le revêtement ou la solution ou la matière peut être constitué de plusieurs couches dont certaines ne sont pas photo luminescentes. La présente invention concerne des solutions optiques , des revêtements optiques , des matières optiques monocouche ou multicouches ayant comme caractéristiques d'être à la fois transparents ou translucides et photoluminescents. Cette invention s'appuie sur des compositions mettant en oeuvre des revêtements ou des solutions ou des matières optiques transparents ou translucides d'une part et photoluminescents d'autre partcomprenant : - une substance de base à fort pouvoir photoluminescent comme par exemple, une substance du type terre rare , poudre d'aluminate photoluminescente. Des matériaux de synthèse obtenus après enrichissement de matière photoluminescente à base d'aluminate de strontium, par exemple, pouvant être dopés aux terres rares donnent de bons résultats. Les particules photoluminescentes sont micronisées, de distribution moyenne, allant de 1 et 50 microns. Le pourcentage massique de cette substance de base photoluminescente sera de 6 à 80 % de la composition finale, et - une matrice translucide ou transparente ou pouvant devenir après application ou mise en oeuvre translucide ou transparente, ayant de bonnes qualités optiques, compatibles chimiquement avec la substance de base photoluminescente et qui est destinée à recevoir cette substance de base photoluminescente. La matrice, de préférence, doit disposer de bonnes qualités rhéologiques afin de favoriser la mise en suspension de la substance de base photoluminescente, avec de faibles vitesses de sédimentation. Cette caractéristique influence directement la qualité de la dépose de la substance photoluminescente sur la surface à traiter ainsi que son pouvoir de rémanence. Le choix de bonnes qualités chimiques et optiques de la matrice favorise une bonne rémanence de la substance de base après réticulation ou polymérisation. La formulation de la matrice qui reçoit la poudre photoluminescente doit prendre en compte : - les caractéristiques chimiques de la substance photoluminescente - les types de matières à traiter - le cahier des charges requis - le type d'application - la rémanence attendue. Il est ainsi nécessaire, par exemple, dans le cas de vernis photoluminescent ou de teinture photoluminescente d'adapter la matrice en fonction des matières à traiter et du cahier des charges attendu par le marché. Le type d'application du produit nécessite une adaptation de la ou des formulations. Cette matrice peut, après application sur la matière (pièce, textile, films, ...), être fixée ou doit disposer de qualités intrinsèques d'accroche et de résistance physico-chimique suffisantes. Plusieurs procédés connus (réticulation, polymérisation, action d'un laser...) peuvent être utilisés afin de fixer la matrice qui contient la poudre sur la pièce à traiter. Une trop faible présence de poudre photoluminescente après application par unité de surface conduit à la présence d'un effet photoluminescent souvent insuffisant. Une trop forte concentration de poudre dans la matrice dégrade les caractéristiques de la matrice optique (transparence, accroche, caractéristiques physico-chimique...). La formulation, ainsi que le bon choix des méthodes de mise en œuvre, de dépôts et de réticulations ou de polymérisations d'une matrice spécifique transparente ou translucide permettent de gommer la vision jour des particules de bases photoluminescentes. Les principes tels qu'énoncés ci-dessus sont également à respecter pour les formulations et applications de compositions pouvant être mise en œuvre de façon très différenciées telles que, par exemple, et sans être limité à ces exemples, des mises en solutions solides, liquides ou gazeuses, des coextrusions, des bi ou multi injections, des surmoulages, des systèmes de dépose en fond de moule avec ou sans inserts, des thermoformages, des impressions sérigraphiques ou héliographique ou numériques ou autres... dont une des matières au moins mise en oeuvre dans ces procédés utilise des solutions optiques ou des revêtements optiques ou des matières optiques monocouche ou multicouches ayant comme caractéristiques d'être à la fois transparents ou translucides d'une part et photoluminescents d'autre partaprès mise en oeuvre. Dans le cas de formulation de vernis photoluminescent du type bi composant , pour des raisons pratiques de transport, il est possible de préparer un mélange de base vernis qui inclus de la poudre photoluminescente dans les proportions requises (selon application souhaitée, épaisseur déposée, nombre de couches, nature de la matière à recouvrir, cahier des charges...), de remettre si nécessaire en suspension, puis, d'ajouter les durcisseurs et diluants avant application. Certaines matrices mono composantes copolymères, par exemple donnent également satisfaction. Certaines matrices du type : vernis PU Acrylique sont pertinentes pour ce type d'application. Entre autres, la composition suivante a été testée avec succès : substance de base : terre rare d'aluminate alkaline McO.xAl2O3.ySiO2:Eu (MeùCa, Mg, USr, Ba ; Ba ; x=0.5-2.0, y=0.005-0.5), micronisée, avec une distribution moyenne comprise entre 5 et 25 microns, correspondant à : 20 à 50 % de la composition finale. matrice transparente : vernis PU Acrylique comprenant : Acétate de 1-méthoxy2-propyle (35-40%), Xylène (10-16%) accompagné de 25% de durcisseur puis de 10-15% de diluant pour mise à 5 viscosité. Des solutions types : produits mono composants ou bi composants peuvent être conditionnées, par exemple pour certaines versions sous forme d'aérosols. Contrairement à ce que l'on constate dans les applications de photoluminescence classiques, dans les solutions ou revêtements ou matières transparents ou translucides et photoluminescents, les particules photoluminescentes non présentes en surface, restent actives (c'est-àdire qu'elles se chargent et réémettent) du fait de la faible granulométrie et de la transparence de la matrice (qualité optique). Le rendement lumineux de la photoluminescence s'en trouve amélioré car on multiplie l'effet photoluminescent en activant des particules situées sous la surface, du fait de la transparence. De plus les particules photoluminescentes se ré excitent entre elle. Le coût, à effet photoluminescent équivalent, par rapport à une application photoluminescente traditionnelle, s'en trouve généralement réduit, toutes les particules présentent se trouvant activées. En effet, les formulations traditionnelles ayant des rendus plus opaques ou totalement couvrants empêchent les particules noyées dans la masse ou dans l'épaisseur de la couche rapportée, de la matière ou de la solution d'avoir ce rôle actif. De nombreux effets visuels non accessibles par les applications traditionnelles sont ainsi possibles : Les différentes longueurs d'ondes émises par les substances photoluminescentes contenues dans les revêtements transparents ou translucides, après excitation, se croisent avec les images, graphismes, textes, états de surface de pièces, décors, couleurs... des surfaces sur lesquelles elle sont appliquées. Les surfaces présentant des contrastes suffisants (couleurs claires / couleurs sombres) deviennent ainsi visibles la nuit. Ces surfaces deviennent lisibles , du fait du mariage entre ces revêtements ou solutions ou matières transparents ou translucides d'une part et photoluminescents d'autre part, avec les teintes, les nuances, les niveaux de gris initiaux existant à la surface des produits. Selon les longueurs d'ondes / couleurs respectives entre la ou les différentes émissions photoluminescentes et les couleurs ou nuances de la surface sur laquelle est posée le revêtement, les rendus lumineux ainsi que la vision nocturne du produit seront différents. Ainsi, les parties claires des surfaces croisées avec l'effet photoluminescent des revêtements ou solutions ou matières optiques transparents ou translucides, après excitation, diffusent une luminescence plus importante que les parties sombres. Ces effets dépendent également de la ou des longueurs d'ondes de réémission des substances photoluminescentes. - Afin d'optimiser la mise en oeuvre de solutions optiques ou de revêtements optiques ou de matières optiques monocouche ou multicouches, ayant comme caractéristiques d'être à la fois transparents ou translucides et photoluminescents, il est nécessaire de maîtriser les éléments suivants : - le choix et la sélection d'une qualité de matière de base photoluminescente particulière qui conserve un fort pouvoir de rémanence après micronisation - la qualité de la micronisation - le mariage de cette poudre micronisée avec une matrice stable chimiquement, présentant des qualités optiques particulières pour préserver entre autre la transparence ou la translucidité - les choix des types de mise en oeuvre et/ou des conditions d'applications conservant ou renforçant les 10 qualités optiques recherchées - une concentration de poudre micronisée limitée dans la matrice afin de ne pas dégrader la transparence du revêtement ou de la solution ou de la matière photoluminescent -l'optimisation des épaisseurs déposées ou utilisées afin d'obtenir l'effet escompté. Il est possible, pour compléter, renforcer ou différencier les effets photoluminescents d'utiliser 15 tout ou partie des items suivants : - l'application si nécessaire de plusieurs couches de la ou des solutions ou revêtements ou matières photoluminescents pour obtenir l'effet escompté, ces différentes couches ayant ou pas des qualités complémentaires - l'utilisation de produits dopants et/ou réfléchissant et/ou agissant comme catalyseur (bille ou prisme de 20 verre, silice, quartz, particules métalliques, nacrées, iriodines ...) - l'association avec des systèmes a effets lumineux complémentaires comme par exemple du type photoréflechissant, fluorescent, phosphorescent, électroluminescent, . Ces effets tels que décrits ci-dessus peuvent être inclus dans la solution ou dans le revêtement ou dans la matière ou être juxtaposés, étant par exemple, dans une couche non photoluminescente, ou appliqué 25 directement sur la surface à traiter dans une matrice transparente, translucide ou opaque, ... Afin d'obtenir une bonne transparence ou translucidité de la solution ou du revêtement ou de la matière tout en ayant un effet photoluminescent satisfâisant, un compromis entre la granulométrie moyenne, la concentration, l'épaisseur et éventuellement le nombre des couches déposées est nécessaire. Dans tous les cas de figure, la qualité optique de la matrice est déterminante afin d'obtenir d'une 30 part, une transparence ou translucidité qui permet un aspect jour peu ou pas dégradé tout en permettant un chargement des particules photoluminescentes au sein même de la matrice, et, d'autre part, un aspect nuit suffisamment photoluminescent, permettant dans certains cas d'avoir une vision contrastée de la surface traitée. Il est possible : 35 - de préparer la surface qui recevra au moins un revêtement ou une solution ou une matière optique transparent ou translucide d'une part et photoluminescent d'autre part afin de renforcer et/ou de créer certains effets visuels nouveaux. A titre d'exemple, on pourra appliquer des couleurs blanches ou claires et/ou pouvant être déjà dotées d'effets spéciaux du type iriodines, nacrés, métallisés, du type..DTD: 7 photoréflechissant, fluorescent, phosphorescent et/ou d'effets spécifiques obtenus par traitements de surface comme par exemple l'anodisation, la métallisation, le traitement laser... - de juxtaposer au moins une couche non photoluminescente (mais transparentes ou translucide avec ou sans effets dopants) avec au moins un revêtement ou une solution ou une matière optique transparent ou translucide d'une part et photoluminescent d'autre part. On peut ainsi alterner des couches optiques photoluminescentes transparentes ou translucides avec des couches transparentes ou translucides dopées ou non. Ceci permet dans certaines conditions d'augmenter l'effet de photoluminescence et permet également de générer de npuveaux effets visuels. On peut également juxtaposer au moins un revêtement ou une solution ou une matière optique transparent ou translucide d'une part et photoluminescent d'autre part sur tout ou partie de la pièce, positionné ou non, avec un revêtement (ou solution) optique transparent ou translucide d'une part et photoluminescent d'autre part positionné ou non. Les couleurs de réémissions de ces revêtements (ou solutions) pouvant ne pas être identiques. Ainsi, à titre d'exemples, après excitation de tels revêtements ou solutions ou matières optiques transparents et photoluminescents appliqués sur les surfaces concernées, les textes, logo, images, graphismes, textes, états de surface, décors, ... présentant des contrastes suffisants (couleurs claires / couleurs sombres) deviennent ainsi visibles la nuit. Cette visibilité varie en fonction de la charge et de la nature (longueurs d'ondes de réémission) des revêtements optiques transparents ou translucides et photoluminescents. Il est ainsi possible avec ce type de revêtement ou solution ou matière optique transparent ou translucide d'une part et photoluminescent d'autre part, d'être décliné en plusieurs couleurs avec toute Ies variations possibles entre les couleurs photoluminescentes elles-mêmes et le croisement avec les couleurs et contrastes initiaux des surfaces à traiter. Il est également possible, après avoir appliqué un tel revêtement ou solution ou matière transparent ou translucide d'une part et photoluminescent d'autre part sur un support, lui-même transparent (verre ou plexiglas par exemple) de positionner de façon éphémère ou permanente, ce support à la surface d'un objet dont on souhaiterait révéler la surface dans l'obscurité (tableau, graphisme, logo, texte, ...). On peut superposer plusieurs supports ainsi traités, avec possibilité d'utiliser des revêtements ou solutions ou matières photoluminescents de qualités et/ou de réémissions différentes, dopées ou non de façon à augmenter la luminescence et/ou les effets produits.. Il est par exemple possible, sur une même surface à traiter de disposer de revêtements ou solutions ou matières optiques transparents ou translucides d'une part et photoluminescents d'autre part concernant en émission une longueur d'onde particulière (jaune/vert ou orange/rouge par exemple). Non seulement le choix du type de revêtement ou solution ou matière sera déterminant pour cette couleur ou la longueur d'onde de réémission mais les détails de la surface de base ainsi révélés seront eux aussi différents, la ou les couleurs de réémissions ayant un pouvoir plus ou moins discriminant sur les images, graphismes, textes, états de surface de pièces, décors, ... et présentant des contrastes suffisants couleurs claires / couleurs -8 couleurs sombres différents selon les longueurs d'onde d'émission et peuvent ainsi révéler des éléments différents la nuit. De tels revêtements ou solutions ou matières optiques transparents ou translucides d'une part et photoluminescents d'autre part peuvent être appliqués sur toute la surface et/ou de façon limitée. De même, par exemple et sans être limitatif, une combinaison des deux systèmes est possible avec des couleurs et/ou des temps de réémission différents. Des revêtements ou solutions ou matière transparents ou translucides d'une part et photoluminescents d'autre partpeuvent être positionnés ou appliqués de façon limitée et reproduire par exemple des images, textures, graphismes, textes, logo pouvant être peu ou pas visible la journée et se révélant la nuit L'excitation de la composition permettant aux particules de se charger n'est pas limitée à la lumière visible . Des sources d'énergies autres que la lumière naturelle, venant en complément, ou en substitution de la lumière naturelle visible sont utilisables. On peut citer, à titre d'exemples, l'utilisation de champs électriques, magnétiques, de micro ondes, d'ultrasons, de rayonnements, de lumière dans les spectres infrarouge ou ultraviolet, ... Ces sources d'énergie sont utilisables pour exciter directement les particules photoluminescentes mais également pour exciter des additifs, produits dopants ou autres qui transmettrons l'énergie reçue aux particules photoluminescentes. Ces sources d'énergie, qu'elles soient ou non visibles, peuvent ainsi exciter des éléments non photoluminescents qui agissent comme récepteurs et transmetteurs. Tout ou partie de l'énergie reçue pourra ainsi être transmises aux particules photoluminescentes situés à proximité. Ces éléments non photoluminescents peuvent par exemple être excités par la réception d'énergie sous une forme non visible et transférer tout ou partie de l'énergie selon une lumière visible. C'est le cas par exemple pour des particules fluorescentes ou phosphorescentes qui sont excitées par des lumières de spectre U.V. et qui transmettent un spectre de lumière visible venant compléter l'excitation des compositions photoluminescentes. C'est le cas également lorsque l'on utilise l'électroluminescence qui dégage une lumière visible à partir d'un champ électrique. Cette lumière viendra exciter la composition photoluminescente, la ou les couches juxtaposées objet de la présente invention. Différents types de matières, qu'elles soient sous forme solides, de gels, liquides ou gazeuses étant ou pouvant devenir translucides ou transparents peuvent être utilisées comme base afin de recevoir des solutions photoluminescentes. Il est possible d'utiliser des additifs pour permettre à la composition photoluminescente de disposer de caractéristiques propres à épouser ou à valoriser le produit sur laquelle elle est appliquée, comme par exemple des agents assouplissants pour épouser les déformation du produit (textile par exemple pour disposer de qualités de souplesse) et/ou qui permet de présenter des touchers particuliers, ... - Plusieurs, types de solutions, revêtements ou matières chargées de particules photoluminescentes et disposant de caractéristiques différentes peuvent cohabiter. Il est ainsi possible de créer des effets visuels différents. La dispersion directe de particules photoluminescentes dans un milieu (liquide, gazeux ou solide) ne permet pas d'obtenir une luminescence correcte, d'une part, parce que généralement, les particules photoluminescentes ne sont pas directement compatibles avec, ce milieu (par exemple avec les produits aqueux), et, d'autre part, la luminescence obtenue, lorsqu'elle existe est faible. Dans une version de l'invention, il est possible de rendre un milieu photoluminescent en intégrant 10 dans ce milieu des substances photoluminescentes préalablement enveloppées d'une matrice transparente ou translucide. Par exemple, des micros capsules constituées d'une matrice transparente ou translucide contenant des substances photoluminescentes peuvent être intégrées ou positionnées dans un milieu, qu'il soit solide, liquide ou gazeux. 15 Dans le cas de liquide ou de gaz, des brassages peuvent s'effectuer afin de favoriser l'excitation des particules photoluminescentes, grâce à leurs mobilités relatives leur permettant de se charger et de restituer facilement toute l'énergie accumulée. Ces brassages, pouvant être contrôlés, permettent également de favoriser l'émission de la luminescence dans les endroits souhaités. Il est ainsi possible de véhiculer de la luminosité grâce à un système liquide ou gazeux de produits 20 contenant des substances photoluminescentes qui permettront par exemple d'apporter une luminosité la nuit dans des endroits qui ne sont jamais atteint par la lumière naturelle. Les applications ou les mises en ouvre des revêtements ou des solutions ou des matières optiques transparents et photoluminescents sont non limitatives et peuvent se mettre en oeuvre par tous moyens 25 connus tel que par exemple : Tout système de tnise en oeuvre, de transformation, dé personnalisation, les opérations de finition 2D ou 3D, de textiles, fils, bois, métaux, céramiques, verres, des complexes. On peut citer l'enduction, la teinture, les applications par pulvérisation, par foulardage, le formage,... les reprises diverses telles que les surmoulages, les inserts, Ies fonds de moules ... les systèmes transferts ( de films ou de substances, par 30 contact, thermique ...), les reprises diverses utilisant des systèmes au trempé, au rideau, pistolage, à l'autoclave, tout système de transformation et de personnalisation des polymères tel que par exemple le thermoformage, l'injection, la multi injection, l'extrusion, la co-extrusion ... Cette liste étant non limitative. Selon les systèmes d'application ou de mise en oeuvre des revêtements ou de solutions ou de 35 matières photoluminescents utilisés, il peut être nécessaire de fixer ou de renforcer la tenue ou l'accroche de la substance déposée. - 10 - Les solutions traditionnelles existantes sont pertinentes, elles sont non limitatives et dépendent principalement de la ou des matières recevant le revêtement, de la ou des compositions du revêtement et du ou des systèmes d'application ou de mise en oeuvre. On peut citer sans que cela soit limitatif : - tout type de système mettant en oeuvre une ou des polymérisations d'une ou de plusieurs couches ; - tout type de système mettant en oeuvre une ou des réticulations d'une ou de plusieurs couches. Par exemple : les systèmes mettant en oeuvre des réactions chimiques avec interaction de plusieurs composants (système bicomposant avec durcisseur par exemple), les systèmes à convection, infrarouge, à séchage ultraviolet, par panneau radiants divers, par bombardement électronique, par micro-ondes, par ultra son, par induction, ou tout simplement par séchage à l'air ambiant ... Les milieux pouvant recevoir les substances transparentes ou translucides d'une part et photoluminescentes d'autre part peuvent être solide, liquide ou gazeux. De nombreux supports multiples et non limitatifs d'application peuvent être utilisé pour des revêtements optiques transparents et photoluminescentes, on peut citer par exemple les matières suivantes : Bois, métaux, céramiques, verres, textile, plastiques, complexes divers, support divers de communication sous forme de feuille ou bobines : papier, plastique, films divers, ... Ces revêtements, solutions, matières possèdent des qualités optiques particulières, qui, par leur présence, et, après exposition à la lumière, permettent une vision nuit photoluminescente des produits sur lesquels ou dans lesquels ils sont appliqués, tout en conservant une vision jour peu ou pas dénaturée. Les revêtements, solution, matière transparents ou translucides et photoluminescents, croisés avec les teintes, les nuances, les niveaux de gris initiaux des produits, présentent en version nuit des visions contrastées, certaines nuances se trouvent révélées par la photoluminescence émise par les revêtements, solutions, matières optiques transparents ou translucides. Ainsi, les parties claires des surfaces croisées avec l'effet photoluminescent des revêtements, solutions, matières optiques transparents ou translucides et après exposition à la lumière ou autre excitation, diffusent une luminescence plus importanteque les parties sombres. Par ailleurs, il est également possible d'appliquer un tel revêtement ou solution ou matière à la surface d'un objet ou d'un support à traiter, sous forme de graphisme, logo, décor ou autre de façon ciblée et positionnée et qui pourrait être, par exemple, être invisible ou peu visible la journée et photoluminescent la nuit. Les types de revêtements, solutions, matières monocouche ou multicouches présentent comme avantages : - de peu ou pas dénaturer la vision jour du produit traité 2901561 -11- - de permettre au produit traité d'être photoluminescent la nuit après excitation, et, ainsi de créer des effets lumineux particuliers du fait de la transparence ou de la translucidité du revêtement ou de la solution. -de créer des effets visibles la nuit et pouvant être invisibles la journée avec éventuellement des applications de revêtements, solutions, matières photoluminescents placés ou positionnés 5 De nombreuses applications sont possibles dans des domaines tels que la personnalisation de produits, les applications ludiques mais aussi des applications dans des domaines sécuritaires ou pour faciliter des suivis (traçabilités) ou dans la lutte contre la contrefaçon, par exemple. Les applications potentielles ne se limitent pas aux marchés cités ci-dessus ni au marché 10 industriels, en effet le marché du particulier est accessible. Il est possible par exemple de mettre à la disposition du grand public des solutions solides, liquides ou gazeuses transparentes ou translucides photoluminescentes sous forme d'aérosols afin de mettre en oeuvre de tels revêtements, solutions ou matière photoluminescents. Sans être limitatifs, on peut citer le marché lié au sécuritaire, au fonctionnel, à la communication, au 15 transport, ... Quelques exemples d'applications potentielles : le domaine maritime, les supports imprimés (supports publicitaires, partitions, discours, ...), l'habitat (revêtement de sol, portes cloisons, aménagements divers,...), les tissus et textiles (vêtements de sécurité, produits publicitaires,...), les polymères et complexes en feuilles, rouleaux ou en forme, les écrans de lecture (jeux vidéos, livre pour lecture 20 nocturne), le domaine du transport (casques moto, véhicules divers, partie de carrosserie, plaques d'immatriculation .), les applications routières (rubans, barrières, glissières de sécurité, signalisations routières ...), aériennes (ballons de lumières,...), les loisirs divers, qui ont tendance à se pratiquer de façon ludique la nuit ( ski, paint-ball, golf, tennis, ping-pong, bowling, jeux de ballons, ...)...DTD: 25 De préférence, l'invention concerne les objets suivants : * Une composition de solutions, substances, matières ou revêtements optiques transparents ou translucides d'une part et photoluminescents d'autre part pouvant évoluer dans des milieux solides liquides ou gazeux, 30 qui comprend : une substance de base à fort pouvoir photoluminescent sous forme d'une poudre micronisée avec une distribution moyenne allant de 1 à 50 microns et un pourcentage massique de cette substance de base compris entre 6 et 80 % de la composition fmale ; et - une matrice translucide ou transparente ou pouvant devenir après application ou mise en oeuvre, 35 translucide ou transparente, ayant de bonnes qualités optiqués compatibles chimiquement avec la substance de base, et, destinée à recevoir cette substance de base. -12- * La composition comprenant la substance de base photoluminescente qui contient des matières du type terre rare micronisée. * La composition comprenant la matrice qui est de type vernis PU acrylique. * La composition contenant en outre des produits dopants agissants comme catalyseurs, à effets lumineux complémentaires, créant des effets visuels et permettant un renforcement ou une modification de l'effet photoluminescent lorsqu'ils sont excités par la lumière naturelle, par une source d'énergie autre ou par la combinaison de la lumière naturelle et d'une source d'énergie autre. * Une juxtaposition d'au moins une couche comprenant la composition de l'invention avec au moins une couche à base d'une matière qui contient des produits dopants agissants comme catalyseurs, à effets lumineux complémentaires, créant des effets visuels et permettant un renforcement ou une modification de l'effet photoluminescent de la ou des couches juxtaposées. * La composition ou juxtaposition de couches qui lorsqu'elle est excitée par la lumière naturelle, par une source d'énergie autre ou par la combinaison de la lumière naturelle et d `une source d'énergie autre, présente au moins une couleur photoluminescente par composition dont le spectre de couleurs dans l'obscurité se combine avec les caractéristiques de la surface existante, créant des effets visuels dans l'obscurité qui permettent une lisibilité de cette surface en révélant tout ou partie des contrastes et couleurs. * L'excitation, d'élément non photoluminescent présent dans la composition ou dans la couche juxtaposée telle que décrite précédemment, par la lumière naturelle, par une source d'énergie autre ou par la combinaison de la lumière naturelle et d'une source d'énergie autre, qui transmet tout ou partie de son énergie aux particules photoluminescentes. * L'application de la composition ou de la juxtaposition de couches sur une ou plusieurs parties de la surface d'un objet. * L'application de la composition ou de la juxtaposition de couches sur un ou plusieurs supports transparents ou translucides formant un ou des supports qui peuvent être positionnés de façon éphémère ou 25 permanente à la surface d'un objet pour révéler sa surface dans l'obscurité. 15 REVENDICATIONS 1. Composition de solutions, substances, matières ou revêtements optiques transparents ou translucides d'une part et photoluminescents d'autre part pouvant évoluer dans des milieux solides liquides ou gazeux, 5 caractérisée en ce qu'elle comprend : - une substance de base à fort pouvoir photoluminescent sous forme d'une poudre micronisée avec une distribution moyenne allant de 1 à 50 microns et un pourcentage massique de cette substance de base compris entre 6 et 80 % de la composition finale ; et - une matrice translucide ou transparente ou pouvant devenir après application ou mise en oeuvre, 10 translucide ou transparente, ayant de bonnes qualités optiques compatibles chimiquement avec la substance de base, et, destinée à recevoir cette substance de base. 2. Composition selon la revendication 1, dans laquelle la substance de base photoluminescente contient des matières du type terre rare micronisée. 3. Composition selon une ou plusieurs revendications précédentes dans laquelle la matrice est du type vernis PU acrylique. 4. Composition selon une ou plusieurs revendications précédentes, contenant en outre des produits dopants 20 agissants comme catalyseurs, à effets lumineux complémentaires, créant des effets visuels et permettant un renforcement ou une modification de l'effet photoluminescent lorsqu'ils sont excités par la lumière naturelle, par une source d'énergie autre ou par la combinaison de la lumière naturelle et d'une source d'énergie autre. 25 5. Juxtaposition d'au moins une couche comprenant la composition selon une ou plusieurs revendications précédentes avec au moins une couche à base d'une matière contenant des produits dopants agissants comme catalyseurs, à effets lumineux complémentaires, créant des effets visuels et permettant un renforcement ou une modification de l'effet photoluminescent de la ou des couches juxtaposées. 30 6. Composition ou juxtaposition de couches selon une ou plusieurs revendications précédentes, qui lorsqu'elle est excitée par la lumière naturelle, par une source d'énergie autre ou par la combinaison de la lumière naturelle et d `une source d'énergie autre, présente au moins une couleur photoluminescente par composition dont le spectre de couleurs dans l'obscurité se combine avec les caractéristiques de la surface existante, créant des effets visuels dans l'obscurité qui permettent une lisibilité de cette surface en révélant 35 tout ou partie des contrastes et couleurs.5-14- 7. Excitation, d'élément non photoluminescent présent dans une composition ou dans une couche selon une ou plusieurs revendications précédentes, par la lumière naturelle, par une source d'énergie autre ou par la combinaison de la lumière naturelle et d'une source d'énergie autre, qui transmet tout ou partie de son énergie aux particules photoluminescentes. 8. Application d'une composition ou d'une juxtaposition de couches selon une ou plusieurs revendications 1 à 6, sur une ou plusieurs parties de la surface d'un objet. 9. Application d'une composition ou d'une juxtaposition de couches selon une ou plusieurs revendications 0 1 à 6, sur un ou plusieurs supports transparents ou translucides formant un ou des supports qui peuvent être positionnés de façon éphémère ou permanente à la surface d'un objet pour révéler sa surface dans l'obscurité.